СПОСОБ ДУГОВОЙ СВАРКИ ПОД ФЛЮСОМ СОЕДИНЕНИЙ, СТОЙКИХ К ЭЛЕКТРОХИМИЧЕСКОЙ КОРРОЗИИ

1. Способ дуговой сварки под флюсом соединений, стойких к электрохимической коррозии, при котором в зону дуги подают металлохимическую присадку, стыковое соединение собирается с зазором, а после сборки стыка сварочный зазор заполняется металлохимической присадкой, представляющей смесь рубленой крупки фракцией 1,0-2,0 мм, соединений отрицательно активных элементов в количестве 0,5-0,8 мас.% и алюминия в количестве 0,2-0,34 мас.%, отличающийся тем, что ширину зазора увеличивают до 0,6-0,8 толщины свариваемых деталей, крупку изготавливают из обрези кромок свариваемых заготовок в соотношении 1:1, а сварку ведут в несколько проходов односторонним или двухсторонним способом на постоянном токе прямой полярности и с применением других известных мер снижения перемешивания металлической ванны.
2. Способ по п.1, отличающийся тем, что крупку подают дозатором, дискретно увеличивая содержание материала в крупке по мере приближения прохода в сварном шве к границе с данным материалом.